(57)【特許請求の範囲】
【請求項１】
還元性条件の大深度地下に処分されたときのヨウ素イオンの浸出を抑制するように処理された廃棄物処理体であって、
前記ヨウ素イオンを含む化合物と、
前記化合物よりも大きな酸素ポテンシャルを有し、当該化合物の還元を阻止する高酸素ポテンシャル材と
を有したことを特徴とする廃棄物処理体。
【請求項２】
前記化合物と高酸素ポテンシャル材とが固化体にされたことを特徴とする請求項１記載の廃棄物処理体。
【請求項３】
請求項１記載の廃棄物処理体の製造方法であって、
前記廃棄物処理体を固化体にするように固化処理することを特徴とする廃棄物処理体の製造方法。
【請求項４】
前記固化処理を固化材料の充填により行うことを特徴とする請求項３記載の廃棄物処理体の製造方法。
【請求項５】
前記固化処理を熱間等方圧加圧処理により行うことを特徴とする請求項３記載の廃棄物処理体の製造方法。
【請求項６】
還元性条件の大深度地下に処分されたときのヨウ素イオンの浸出を抑制するように処理された廃棄物処理体の製造装置であって、
前記ヨウ素イオンを含む化合物と、前記化合物よりも大きな酸素ポテンシャルを有し、当該化合物の還元を阻止する高酸素ポテンシャル材とを混合する混合手段と、
前記混合手段により混合された混合物に対して熱間等方圧加圧処理を行う加圧手段と
を有していることを特徴とする廃棄物処理体の製造装置。
【発明の詳細な説明】
【０００１】
【発明の属する技術分野】
本発明は、大深度地下に処分される廃棄物処理体およびその製造方法並びにその製造装置に関するものである。
【０００２】
【従来の技術】
近年においては、高レベル放射性廃棄物のように環境や人体に長期間に亘って悪影響を及ぼす廃棄物を大深度地下に埋設または保管して処分する方法が実施されている。この廃棄物の処分においては、大深度地下に処分後に廃棄物中の処分対象物が廃棄物から漏洩して周辺に拡散しないように、廃棄物が長期間に亘って処分対象物の状態を保持していることが重要である。
【０００３】
従って、従来より廃棄物を安定化させる各種の処理方法が提案および開発されており、例えば特公昭５７−９６０号公報には、ブロック状の廃棄物を容器に充填すると共に、容器内の空隙部に金属粉末等の不燃性粉末を充填し、脱気しながら容器を密閉した後、熱間等方圧加圧処理を施して塊状の廃棄物処理体にする処理方法が開示されている。そして、この処理方法によれば、廃棄物処理体の酸化や窒化を不燃焼粉末により抑制することによって、真密状態に減容固化して得られた廃棄物処理体の強い結合力を長期間に亘って維持させることが可能になっている。
【０００４】
また、特公平８−２０５５７号公報には、アルカリ金属の水酸化物や酸化物を添加した水ガラスにより廃棄物を固化して廃棄物処理体とする処理方法が開示されている。そして、この処理方法によれば、廃棄物処理体のアルカリ性をアルカリ金属により維持し、無機塩類の結晶水の生成を防止することにより固化状態を長期間に亘って維持させることが可能になっている。
【０００５】
【発明が解決しようとする課題】
しかしながら、上記従来のように廃棄物処理体の酸化や窒化、結晶水の発生を防止することによって、廃棄物処理体が処分当初の形状を維持していても、大深度地下の環境が低酸素濃度による還元性条件であるため、廃棄物中の処分対象物がイオン化して地下水に溶解し易い形態に変質し、結果として早期に外部に漏洩することになるという問題がある。
【０００６】
即ち、図４に示すように、地上の環境は、高い酸素濃度により酸化性条件（高Ｅｈ）になっている一方、大深度地下の環境は、地上の大気中の酸素濃度よりも大幅に酸素濃度が低いため、還元性条件（低Ｅｈ）になっている。
【０００７】
従って、廃棄物が処分対象物である“Ｉ”を“ＡｇＩ”の金属化合物の形態で含んでいた場合、酸化性条件の地上に存在していれば、“ＡｇＩ”が水に浸漬されたときでも、低溶解度（［Ａｇ+ ］［Ｉ- ］＝１０- 16）であるため、ＡｇＩ→Ａｇ+ ＋Ｉ- の化学式のように“Ａｇ”および“Ｉ”がイオン化して溶解することは殆どない。
【０００８】
一方、“ＡｇＩ”が還元性条件の大深度地下に存在している場合には、還元性条件による還元剤がＡｇＩ＋ｅ- →Ａｇ0 ＋Ｉ- の反応を招来して“Ｉ”のイオン化を促進する。従って、このような状態で地下水に浸漬された場合には、６ＡｇＩ＋３Ｈ2 Ｏ→６Ａｇ0 ＋５Ｉ- ＋ＩＯ3 - ＋６Ｈ+ の化学式のように、イオン化した多量の“Ｉ- ”が地下水に溶解するため、廃棄物処理体が処分当初の形状を維持していても、地下水を介して早期に外部に漏洩して拡散することになる。
【０００９】
そこで、本発明は、大深度地下の環境が還元性条件であることに着目し、このような還元性条件の環境下に処分しても、金属化合物の還元による処分対象物のイオン化を長期間に亘って阻止することができる廃棄物処理体およびその製造方法並びにその製造装置を提供しようとするものである。
【００１０】
【課題を解決するための手段】
上記課題を解決するために、請求項１の発明は、還元性条件の大深度地下に処分されたときのヨウ素イオンの浸出を抑制するように処理された廃棄物処理体であって、前記ヨウ素イオンを含む化合物と、前記化合物よりも大きな酸素ポテンシャルを有し、当該化合物の還元を阻止する高酸素ポテンシャル材とを有したことを特徴としている。
これにより、高酸素ポテンシャル材が廃棄物処理体を酸化性条件にするため、処分された廃棄物処理体が大深度地下の還元性条件に曝された場合でも、この還元性条件が処分直後に廃棄物処理体内のヨウ素イオンを含む化合物に作用することはない。従って、化合物の還元が防止されるため、化合物中のヨウ素イオンが処分直後にイオン化して浸出することがない。また、時間の経過に従って還元性条件による還元剤が廃棄物処理体に作用したとき、高酸素ポテンシャル材が電子と優先的に結び付き、還元剤によるヨウ素イオンを含む化合物の還元を阻止するため、ヨウ素イオンのイオン化が遅延することになる。これにより、廃棄物処理体は、長期間に亘って化合物の状態でヨウ素イオンを保持するため、例えば地下水に浸漬された場合でも、ヨウ素イオンが地下水に溶け込むことが殆どなく、長期間に亘ってヨウ素イオンの浸出を抑制することができる。
【００１１】
請求項２の発明は、請求項１記載の廃棄物処理体であって、前記化合物と高酸素ポテンシャル材とが固化体にされたことを特徴としている。また、請求項３の発明は、請求項１記載の廃棄物処理体の製造方法であって、前記廃棄物処理体を固化体にするように固化処理することを特徴としている。
これにより、固化体にすることにより還元性条件の雰囲気との接触面積を低減させることができるため、ヨウ素イオンを含む化合物の還元を一層低減させることができる。
【００１２】
請求項４の発明は、請求項３記載の廃棄物処理体の製造方法であって、前記固化処理を固化材料の充填により行うことを特徴としている。
これにより、固化材料を充填するという簡単な作業により廃棄物処理体を得ることができる。
【００１３】
請求項５の発明は、請求項３記載の廃棄物処理体の製造方法であって、前記固化処理を熱間等方圧加圧処理により行うことを特徴としている。
これにより、廃棄物処理体が減容固化することによって、還元性条件の雰囲気との接触面積を一層低減させることができるため、還元性条件による化合物の還元を極めて低減させることができる。さらに、熱間等方圧加圧処理時の処理温度により固化体表面に層を生成させ、この表面の層により化合物からイオン化して遊離したヨウ素イオンを固化体の内部に留めておくことができる。
【００１４】
請求項６の発明は、還元性条件の大深度地下に処分されたときのヨウ素イオンの浸出を抑制するように処理された廃棄物処理体の製造装置であって、前記ヨウ素イオンを含む化合物と、前記化合物よりも大きな酸素ポテンシャルを有し、当該化合物の還元を阻止する高酸素ポテンシャル材とを混合する混合手段と、前記混合手段により混合された混合物に対して熱間等方圧加圧処理を行う加圧手段とを有していることを特徴としている。
これにより、混合手段と加圧手段との簡単な構成により廃棄物処理体を製造することができる。
【００１５】
【発明の実施の形態】
本発明の実施の形態を図１ないし図３に基づいて以下に説明する。
本実施形態に係る廃棄物処理体は、図１に示すように、放射性核種の“ 129Ｉ”等を含んだ化合物である“ＡｇＩ”と、“ＡｇＩ”よりも大きな酸素ポテンシャルを有した高酸素ポテンシャル材である“Ｆｅ2 Ｏ3 ”と、これらの“ＡｇＩ”および“Ｆｅ2 Ｏ3 ”を固化体にする固化材料とを有している。尚、廃棄物処理体１は、簡単な構成の製造装置で製造されるように、“ＡｇＩ”と“Ｆｅ2 Ｏ3 ”とを混合する混合装置２１と、混合装置２１により混合された混合物に対して熱間等方圧加圧処理を行う加圧装置２２とを有した製造装置により製造されている。
【００１６】
上記の酸素ポテンシャルは、電子ｅ- との結び付き易さを意味しており、大きな酸素ポテンシャルを有した“Ｆｅ2 Ｏ3 ”は、固化体の内部を地上と同一環境の酸化性条件の高酸化還元電位（高Ｅｈ）にしていると共に、固化体の内部に存在する還元剤と優先的に結び付き、還元剤による“ＡｇＩ”の還元を阻止するようになっている。
【００１７】
また、“ＡｇＩ”および“Ｆｅ2 Ｏ3 ”を固化する固化材料は、ホウケイ酸ガラスやＣＡＳガラス等の酸化物系ガラスからなっており、固化体をガラス化することによって、固化体の機械的強度を増大させるようになっている。尚、固化材料としては、セメントを用いることもできる。そして、固化体は、外部に存在する湿気や地下水による水分から遮断されるように、“Ｔｉ”や“Ｃｕ”等の金属製のカプセル２に密封状態で収容されている。
【００１８】
さらに、廃棄物処理体１は、固化体の機械的強度を一層向上させると共に減容するように、熱間等方圧加圧処理（ＨＩＰ処理）が施されている。熱間等方圧加圧処理は、４５０℃〜７５０℃の処理温度下で窒素やアルゴン等の不活性ガスを圧力媒体としながら１０００ｋｇ／ｃｍ2 の圧力を付与する処理条件に設定されている。そして、このような処理条件で熱間等方圧加圧処理が施された廃棄物処理体１は、固化体の表面に高温の処理温度による層を有しており、この表面の層は、拡散係数が内部の１０-4倍程度の核種保持機能を備えることによって、“Ｉ- ”の放出を防止するようになっている。
【００１９】
上記の構成において、廃棄物処理体１の製造方法について説明する。
先ず、原子力発電所や再処理施設等の原子力施設から“ＡｇＩＯ3 ”や“ＡｇＩ”等の吸着した廃銀吸着材が廃棄物として排出されると、この廃銀吸着材中の化合物である“ＡｇＩ”の還元を阻止するように、“ＡｇＩ”よりも大きな酸素ポテンシャルを有した“Ｆｅ2 Ｏ3 ”を高酸素ポテンシャル材として選定し、廃銀吸着材および“Ｆｅ2 Ｏ3 ”を酸化物系ガラスからなる固化材料と共に混合した後、カプセル２に充填する。
【００２０】
この後、カプセル２内の充填物を外部の水分から遮断させるように、カプセル２を溶接により密封する。そして、このカプセル２の充填物をガラス化して固化体にすると共に減容させるように、熱間等方圧加圧処理を施して廃棄物処理体１とする。この際、熱間等方圧加圧処理の処理条件は、４５０℃〜７５０℃の処理温度下で窒素やアルゴン等の不活性ガスを圧力媒体としながら１０００ｋｇ／ｃｍ2 の圧力を付与するように設定されており、この処理条件下においては、全量の“ＡｇＩＯ3 ”が“ＡｇＩ”に変換すると共に、ガラス化した充填物の固化体の表面に核種保持機能を備えた層が生成する。従って、製造された廃棄物処理体１は、ガラス化および減容した固化体により形状を長期間に亘って保持することが可能になっている。
【００２１】
次に、廃棄物処理体１の処分後の動作について説明する。
上記のようにして製造された廃棄物処理体１は、図示しないドラム缶に収容された後、大深度地下に形成された処分場に運搬されて処分される。処分された廃棄物処理体１は、大深度地下の処分場が低酸素濃度であるため、還元性条件（低Ｅｈ）の環境下に存在することになる。そして、この還元性条件が廃棄物処理体１内の“ＡｇＩ”に対して処分直後に作用した場合には、ＡｇＩ＋ｅ- →Ａｇ0 ＋Ｉ- の反応が生じることによって、イオン化した“Ｉ- ”が処分後の僅かな期間に生成することになる。
【００２２】
ところが、廃棄物処理体１内におけるガラス化した固化体は、高酸素ポテンシャル材の“Ｆｅ2 Ｏ3 ”により酸化性条件（高Ｅｈ）にされている。従って、廃棄物処理体１の周囲の還元性条件が固化体の“ＡｇＩ”に対して処分直後に作用することがないため、イオン化した“Ｉ- ”が処分後の僅かな期間に生成することはない。また、時間の経過に従って還元性条件による還元剤が廃棄物処理体１内に作用することになるが、高酸素ポテンシャル材の“Ｆｅ2 Ｏ3 ”が還元剤と優先的に結び付き、電子ｅ- による“ＡｇＩ”の還元を阻止するため、イオン化した“Ｉ- ”の生成が遅延することになる。そして、このようにして“Ｉ- ”が生成された場合でも、ガラス化した固化体の表面に核種保持機能を備えた層が“Ｉ- ”の放出を防止している。従って、固化体を覆うカプセル２が破損等することによって、固化体が地下水に接触することになっても、“Ｉ”の地下水への溶解が僅かであるため、処分場周辺から“Ｉ- ”が漏洩することによる環境汚染は極めて小さなものになる。
【００２３】
次に、高酸素ポテンシャル材の“Ｆｅ2 Ｏ3 ”が処分対象物の“ＡｇＩ”の還元を抑制することを下記の試験結果に基づいて説明する。
【００２４】
先ず、“ＡｇＩ”の試薬からなる試料１と、“ＡｇＩ”の試薬に“Ｆｅ2 Ｏ3 ”を混合した試料２とを用意した。また、“ＡｇＩ”とホウケイ酸ガラスと“Ｆｅ2 Ｏ3 ”とを１００：０：０および８０：５：１５の比率で含むようにそれぞれ調合した後、熱間等方圧加圧処理を施すことにより固化体とすることによって、１００％の“ＡｇＩ”からなる１００％ＨＩＰ固化体（試料３）と、８０％の“ＡｇＩ”からなる８０％ＨＩＰ固化体（試料４）とを用意した。さらに、これらの試料３および試料４を粉砕することによって、粒状の１００％ＨＩＰ固化体粉砕物（試料５）と８０％ＨＩＰ固化体粉砕物（試料６）とを用意した。
【００２５】
次に、上記の各試料１〜６から所定重量をそれぞれ秤量し、表面積を測定した。この後、図２に示すように、これら所定重量の試料１〜６を各ビーカ１０にそれぞれ投入すると共に、６．２ｍｍｏｌ／リットルとなるように還元剤（Ｎａ2 Ｓ2 Ｏ6 ・２Ｈ2 Ｏ）を蒸留水に溶解させた水溶液をビーカ１０にそれぞれ投入した。そして、各ビーカ１０をグローブボックス１１内の恒温槽１２にセットすることによって、３５℃の水溶液に試料１〜６を浸漬させた状態で放置した。この後、ガス循環装置１３を作動させることによって、グローブボックス１１内を大深度地下と同様の低酸素濃度（１ｐｐｍ未満）の環境に設定すると共に、ビーカ１０の水溶液に３％Ｈ2 −Ｎ2 混合ガスを１０分／週の割合で吹き込んだ。そして、このような条件下での試験を７日間継続した後、水溶液中に溶解した“Ｉ- ”のヨウ素浸出量（μｇ／ｍｌ）を求め、１リットル当たりの表面積に対するヨウ素浸出率（μｇ−Ｉ／ｃｍ2 ）を求めた。
【００２６】
この結果、表１および図３に示すように、試薬の状態の試料１・２の関係においては、高酸素ポテンシャル材の“Ｆｅ2 Ｏ3 ”を含有しない試料１が０．５６のヨウ素浸出率であるのに対し、“Ｆｅ2 Ｏ3 ”を含有した試料２が０．４４のヨウ素浸出率であることから、試料１よりも試料２の方がヨウ素浸出率が低いという結果が得られた。また、ＨＩＰ固化体粉砕物の試料５・６の関係においては、“Ｆｅ2 Ｏ3 ”を含有しない試料５が０．２４のヨウ素浸出率であるのに対し、“Ｆｅ2 Ｏ3 ”を含有した試料６が検出下限以下であることから、試料５よりも試料６の方がヨウ素浸出率が低いという結果が得られた。
【００２７】
これにより、“Ｆｅ2 Ｏ3 ”を含有していれば、試料２のように“ＡｇＩ”と混合しただけの形態であっても、試料６のように熱間等方圧加圧処理（ＨＩＰ処理）による固化体を粉砕した形態であっても、ヨウ素浸出率が減少することが判明した。尚、熱間等方圧加圧処理（ＨＩＰ処理）による固化体の試料３・４の関係においては、両者共に検出下限以下であるため、“Ｆｅ2 Ｏ3 ”の効果を確認することはできなかったが、これら試料３・４の固化体を粉砕した試料５・６の結果から“Ｆｅ2 Ｏ3 ”を含有した試料４の方がヨウ素浸出率が低下していることは明白である。
【００２８】
さらに、試料１・３・５の関係から、熱間等方圧加圧処理を施せば、ヨウ素浸出率を低減することができ、試料５のように処理後に粉砕した場合でも、未処理の試料１よりもヨウ素浸出率を低減できることが判明した。そして、これら試料１・３・５に“Ｆｅ2 Ｏ3 ”を含有させた試料２・４・６は、未含有の試料１・３・５よりもヨウ素浸出率が低減しているため、“Ｆｅ2 Ｏ3 ”を含有したＨＩＰ固化体が最も望ましい処理形態であり、この処理形態であれば、処分後に外力等により固化体が粉砕されても、長期間に亘ってヨウ素の浸出を低減できることが判明した。
【００２９】
【表１】
0004067601.tif 000002
【００３０】
以上のように、本実施形態の廃棄物処理体１は、図１に示すように、還元性条件の大深度地下に処分されたときの放射性核種である“Ｉ”（処分対象物）の浸出を抑制するように処理されたものであって、“Ｉ”を含む大気中では低溶解性の“ＡｇＩ”（化合物）と、“ＡｇＩ”よりも大きな酸素ポテンシャルを有した“Ｆｅ2 Ｏ3 ”（高酸素ポテンシャル材）とを有した構成にされている。
【００３１】
これにより、“Ｆｅ2 Ｏ3 ”が廃棄物処理体１を酸化性条件にするため、処分された廃棄物処理体１が大深度地下の還元性条件に曝された場合でも、この還元性条件が処分直後に廃棄物処理体１内の“ＡｇＩ”に作用することはない。従って、“ＡｇＩ”の還元が防止されるため、“ＡｇＩ”中の“Ｉ”が処分直後にイオン化して析出することがない。また、時間の経過に従って還元性条件による電子ｅ- が廃棄物処理体１に作用したとき、“Ｆｅ2 Ｏ3 ”が還元剤と優先的に結び付き、還元剤による“ＡｇＩ”の還元を阻止するため、“Ｉ”のイオン化が遅延することになる。これにより、廃棄物処理体１は、長期間に亘って低溶解性の“ＡｇＩ”の状態で“Ｉ”を保持するため、例えば地下水に浸漬された場合でも、“Ｉ”が地下水に溶け込むことが殆どなく、長期間に亘って“Ｉ”の拡散を抑制することができる。
【００３２】
尚、本実施形態においては、処分対象物である放射性核種の“Ｉ”を“ＡｇＩ”の金属化合物により保持し、“Ｆｅ2 Ｏ3 ”を高酸素ポテンシャル材として使用した場合について説明したが、これに限定されることはない。即ち、処分対象物は、金属化合物以外の化合物で保持されていても良い。また、処分対象物は、“Ｉ”以外の放射性核種であっても良いし、環境に悪影響を及ぼす重金属類であっても良い。また、高酸素ポテンシャル材は、金属化合物等の化合物よりも電子ｅ- と優先的に結び付くように、この化合物よりも大きな酸素ポテンシャルを有していれば良く、例えば“ＡｇＩ”の金属化合物に対しては、酸化タングステン“ＷＯ3 ”や五酸化バナジウム“Ｖ2 Ｏ5 ”、酸化銀“Ａｇ2 Ｏ”を用いることもできる。
【００３３】
また、本実施形態の廃棄物処理体１の製造方法は、廃棄物処理体１を固化体にするように固化処理するようになっている。これにより、廃棄物処理体１を固化体にすれば、還元性条件の雰囲気との接触面積を低減させることができるため、“ＡｇＩ”の還元が一層低減した廃棄物処理体１を得ることができる。
【００３４】
即ち、固化処理は、ホウケイ酸ガラスやＣＡＳガラス等の酸化物系ガラス、セメント等の固化材料を充填し、熱間等方圧加圧処理を施すことにより行われている。尚、固化材料の充填による固化処理と、熱間等方圧加圧処理による固化処理との何れか一方を行っても良い。そして、固化材料の充填による固化処理を行った場合には、固化材料の充填という簡単な作業により固化した廃棄物処理体１を得ることができる。また、熱間等方圧加圧処理により固化処理を行った場合には、廃棄物処理体１が減容固化することによって、還元性条件の雰囲気との接触面積を一層低減させることができるため、還元性条件による“ＡｇＩ”の還元を極めて低減させることができる。
【００３５】
また、熱間等方圧加圧処理を行った場合には、処理温度により固化体表面に層を生成させることができるため、この層を生成するための加熱処理を省略することができる。尚、熱間等方圧加圧処理を行わない場合には、加熱処理により層を生成することが望ましい。これは、本実施形態のように処分対象物が放射性核種“Ｉ”であった場合に、“ＡｇＩ”からイオン化した“Ｉ- ”を表面の層により固化体の内部に留めておくことができるからである。
【００３６】
【発明の効果】
請求項１の発明は、還元性条件の大深度地下に処分されたときのヨウ素イオンの浸出を抑制するように処理された廃棄物処理体であって、前記ヨウ素イオンを含む化合物と、前記化合物よりも大きな酸素ポテンシャルを有し、当該化合物の還元を阻止する高酸素ポテンシャル材とを有した構成である。
これにより、高酸素ポテンシャル材が廃棄物処理体を酸化性条件にするため、処分された廃棄物処理体が大深度地下の還元性条件に曝された場合でも、この還元性条件が処分直後に廃棄物処理体内のヨウ素イオンを含む化合物に作用することはない。従って、金属化合物の還元が防止されるため、金属化合物中のヨウ素イオンが処分直後にイオン化して浸出することがない。また、時間の経過に従って還元性条件による還元剤が廃棄物処理体に作用したとき、高酸素ポテンシャル材が電子と優先的に結び付き、還元剤によるヨウ素イオンを含む化合物の還元を阻止するため、ヨウ素イオンのイオン化が遅延することになる。これにより、廃棄物処理体は、長期間に亘って化合物の状態でヨウ素イオンを保持するため、例えば地下水に浸漬された場合でも、ヨウ素イオンが地下水に溶け込むことが殆どなく、長期間に亘ってヨウ素イオンの浸出を抑制することができるという効果を奏する。
【００３７】
請求項２の発明は、請求項１記載の廃棄物処理体であって、前記化合物と高酸素ポテンシャル材とが固化体にされた構成である。また、請求項３の発明は、請求項１記載の廃棄物処理体の製造方法であって、前記廃棄物処理体を固化体にするように固化処理する構成である。
これにより、固化体にすることにより還元性条件の雰囲気との接触面積を低減させることができるため、ヨウ素イオンを含む化合物の還元を一層低減させることができるという効果を奏する。
【００３８】
請求項４の発明は、請求項３記載の廃棄物処理体の製造方法であって、前記固化処理を固化材料の充填により行う構成である。
これにより、固化材料を充填するという簡単な作業により廃棄物処理体を得ることができるという効果を奏する。
【００３９】
請求項５の発明は、請求項３記載の廃棄物処理体の製造方法であって、前記固化処理を熱間等方圧加圧処理により行う構成である。
これにより、廃棄物処理体が減容固化することによって、還元性条件の雰囲気との接触面積を一層低減させることができるため、還元性条件による金属化合物の還元を極めて低減させることができる。さらに、熱間等方圧加圧処理時の処理温度により固化体表面に層を生成させ、この層により化合物からイオン化して遊離したヨウ素イオンを固化体の内部に留めておくことができるという効果を奏する。
【００４０】
請求項６の発明は、還元性条件の大深度地下に処分されたときのヨウ素イオンの浸出を抑制するように処理された廃棄物処理体の製造装置であって、前記ヨウ素イオンを含む化合物と、前記化合物よりも大きな酸素ポテンシャルを有し、当該化合物の還元を阻止する高酸素ポテンシャル材とを混合する混合手段と、前記混合手段により混合された混合物に対して熱間等方圧加圧処理を行う加圧手段とを有している構成である。
これにより、混合手段と加圧手段との簡単な構成により廃棄物処理体を製造することができるという効果を奏する。
【図面の簡単な説明】
【図１】廃棄物処理体の製造過程と処分後の状態を示す説明図である。
【図２】廃棄物処理体の試験方法を示す説明図である。
【図３】各試料のヨウ素浸出率を示すグラフである。
【図４】大深度地下の処分場における廃棄物処理体の状態を示す説明図である。
【符号の説明】
１  廃棄物処理体
２  カプセル
２１  混合装置
２２  加圧装置
【図１】
0004067601.tif 000003
【図２】
0004067601.tif 000004
【図３】
0004067601.tif 000005
【図４】
0004067601.tif 000006